(57)【要約】固体物質の水懸濁液から固体物質を分離するためのプロセスでは、分枝状オルガノポリシロキサン構造を含むオルガノポリシロキサンポリアルキレンオキシドコポリマーを固体物質の水懸濁液に添加し、懸濁液を水切りする。分枝状オルガノポリシロキサン構造を含むオルガノポリシロキサンポリアルキレンオキシドコポリマーは、懸濁液の水切れ速度を上昇させる。
2014531968.tif 000002
【特許請求の範囲】
【請求項１】
固体物質の水懸濁液から前記固体物質を分離する方法であって、
前記固体物質の水懸濁液に、分枝状オルガノポリシロキサン構造を含むオルガノポリシロキサンポリアルキレンオキシドコポリマーを添加することと、
前記オルガノポリシロキサンポリアルキレンオキシドコポリマーと前記固体物質の水懸濁液とを混合して混合物を形成することと、
前記混合物から前記固体物質を水切りすること、とを含み、
それによって、前記分枝状オルガノポリシロキサン構造を含むオルガノポリシロキサンポリアルキレンオキシドコポリマーが、前記懸濁液の水切れ速度を上昇させる、方法。
【請求項２】
前記固体物質が、繊維状セルロース性物質である、請求項１に記載の方法。
【請求項３】
水性スラリー中の木材パルプを洗浄し、前記洗浄された木材パルプスラリーを水切りしかつ乾燥させることによって、洗浄された乾燥木材パルプを製造するための請求項２に記載の方法において、分枝状オルガノポリシロキサン構造を含むオルガノポリシロキサンポリアルキレンオキシドコポリマーを水切れ前に前記水性スラリーに添加することによって、前記木材パルプスラリーの水切れの速度を上昇させ、前記スラリーの水切れ及び乾燥において用いられる総エネルギーを低減する、方法。
【請求項４】
前記分枝状オルガノポリシロキサンポリアルキレンオキシドコポリマーが、次の一般式：
Ｒ２Ｒ＊ＳｉＯ（ＲＲ’ＳｉＯ）ｘ（Ｒ２ＳｉＯ）ｙ（ＲＲ”ＳｉＯ）ｚＳｉ  Ｒ２Ｒ＊        （Ｉ）
（式中、各Ｒは、１〜２５個の炭素原子を有する炭化水素基を表し；各Ｒ’は、次の式：
−Ａ−Ｏ−（Ａ’−Ｏ）ｗ−（Ｃ２Ｈ４Ｏ）ａ（Ｃ３Ｈ６Ｏ）ｂ（Ｃ４Ｈ８Ｏ）ｃ−Ｒ２
（式中、Ａは、１〜２０個の炭素原子を有する二価炭化水素基、式−Ａ”Ｃ（Ｏ）−（式中、Ａ”は、２〜４個の炭素原子を有するアルキレン基又はＳｉへの直接結合である）のアシルアルキル基を表し、Ａ’は、２〜５個の炭素原子を有するアルキレン基を表し、Ｒ２は、水素原子、１〜２０個の炭素原子を有するアルキル基、又は１〜２０個の炭素原子を有するアシル基を表し、ｗ＝０又は１であり、ａ＝０〜５０であり、ｂ＝０〜５０であり、ｃ＝０〜２０であるが、但し、ａ＋ｂ＋ｃは少なくとも１である）のポリオキシアルキレン基を表し；各Ｒ”は、オルガノポリシロキサン部分、又はオルガノポリシロキサン部分によって置換されている有機基を表し、且つＳｉ−Ｃ結合又はシロキサン結合によってＳｉに結合しており；各Ｒ＊は、Ｒ、Ｒ’、又はＲ”基であり；ｘ＝１〜４０であり；ｙ＝０〜３００であり；ｚ＝１〜５である）を有する、請求項１〜３のいずれか一項に記載の方法。
【請求項５】
ｂ＝５〜４０であり、ｃ＝０であり、ｂがａよりも大きい、請求項４に記載の方法。
【請求項６】
Ｒ”を含むオルガノポリシロキサン部分が、少なくとも１つのポリオキシアルキレン基によって置換される、請求項４又は５に記載の方法。
【請求項７】
前記オルガノポリシロキサンポリアルキレンオキシドコポリマーが、次の一般式：
【化１】
2014531968.tif 000012
（式中、Ｒ、Ｒ’、Ｒ＊、ｘ、ｙ、及びｚは、請求項２に定義する通りであり；各Ｒ３は、水素又は１〜３個の炭素原子を有するアルキル基を表し、Ｙは、加水分解性結合を含有しない有機又はオルガノシロキサン結合を表す）を有する、請求項４〜６のいずれか一項に記載の方法。
【請求項８】
前記オルガノポリシロキサンポリアルキレンオキシドコポリマーが、次の一般式：
【化２】
2014531968.tif 000013
（式中、Ｒ、Ｒ’、Ｒ＊、ｘ、ｙ、及びｚは、請求項２に定義する通りであり、各Ｒ４は、１〜２５個の炭素原子を有する炭化水素基又は式Ｒ２Ｒ＊ＳｉＯ（ＲＲ’ＳｉＯ）ｘ’（Ｒ２ＳｉＯ）ｙ（ＲＲ”ＳｉＯ）ｚ’−（式中、Ｒ、Ｒ’、Ｒ”、Ｒ＊、及びｙは、請求項２に定義する通りであり、ｘ’＝０〜１０であり、ｚ’＝０〜５である）のポリオルガノシロキサン基を表す）を有する、請求項４〜６のいずれか一項に記載の方法。
【請求項９】
前記オルガノポリシロキサンポリアルキレンオキシドコポリマーが、次の一般式：
【化３】
2014531968.tif 000014
（式中、Ｒは、請求項２に定義する通りであり；各Ｒ５は、１〜２５個の炭素原子を有する炭素原子基、次の式：
−Ａ−Ｏ−（Ａ’−Ｏ）ｗ−（Ｃ２Ｈ４Ｏ）ａ（Ｃ３Ｈ６Ｏ）ｂ（Ｃ４Ｈ８Ｏ）ｃ−Ｒ２
（式中、Ａは、１〜２０個の炭素原子を有する二価炭化水素基又は式−Ａ”Ｃ（Ｏ）−（式中、Ａ”は、２〜４個の炭素原子を有するアルキレンである）のアシルアルキル基を表し、Ａ’は、２〜５個の炭素原子を有するアルキレン基を表し、Ｒ２は、水素原子、１〜２０個の炭素原子を有するアルキル基、又は１〜２０個の炭素原子を有するアシル基を表し、ｗ＝０又は１であり、ａ＝０〜５０であり、ｂ＝０〜５０であり、ｃ＝０〜２０であるが、但し、ａ＋ｂ＋ｃは少なくとも１である）のポリオキシアルキレン基、又はオルガノポリシロキサン部分、又はＳｉ−Ｃ結合によってＳｉに結合しているオルガノポリシロキサン部分によって置換されている有機基であるが、但し、少なくとも１つの基Ｒ５は、ポリオキシアルキレン基を表し、少なくとも１つの基Ｒ５は、オルガノポリシロキサン部分又はオルガノポリシロキサン部分によって置換されている有機基を表し；ｎ＝１〜４００であり；各ｑ＝１又は２である）を有する、請求項４〜６のいずれか一項に記載の方法。
【請求項１０】
前記分枝状オルガノポリシロキサンポリアルキレンオキシドコポリマーが、次の一般式：
Ｒ２Ｒ＊ＳｉＯ（ＲＲ’ＳｉＯ）ｘ（Ｒ２ＳｉＯ）ｙ（ＲＲ”ＳｉＯ）ｚＳｉ  Ｒ２Ｒ＊        （Ｉ）
（式中、Ｒ、Ｒ’、Ｒ”、Ｒ＊、ｘ、及びｙは、請求項２に定義する通りであり、ｚ＝０であり、組成物中の総オルガノポリシロキサンポリアルキレンオキシドコポリマー中のｚの平均値は、０．１〜２の範囲である）を有するオルガノポリシロキサンポリアルキレンオキシドコポリマーを含有する組成物の一部として存在する、請求項１〜９のいずれか一項に記載の方法。
【請求項１１】
前記オルガノポリシロキサンポリアルキレンオキシドコポリマー組成物が、２５℃で０．０３ｍ２／ｓ（３００００ｃＳｔ）未満の粘度を有する、請求項１０に記載の方法。
【請求項１２】
前記懸濁している固体物質が石炭である、請求項１に記載の方法。
【請求項１３】
前記懸濁している固体物質が下水汚泥である、請求項１に記載の方法。
【請求項１４】
懸濁している固体物質の水性媒体からの水切れを改良するためのオルガノポリシロキサンポリアルキレンオキシドコポリマーの使用において、前記オルガノポリシロキサンポリアルキレンオキシドコポリマーが、分枝状オルガノポリシロキサン構造を含むことを特徴とする。
【請求項１５】
水性洗剤溶液中で織物材料を洗浄することと、前記洗浄された織物材料を水ですすぐこと、とを含む、洗濯プロセスであって、分枝状オルガノポリシロキサン構造を含むオルガノポリシロキサンポリアルキレンオキシドコポリマーが、前記織物材料を洗浄するために用いられる前記水性洗剤溶液に、又は前記洗浄された織物材料をすすぐために用いられる前記水に添加される、洗濯プロセス。
【発明の詳細な説明】
【技術分野】
【０００１】
本明細書に開示するのは、水性媒体からの固体物質の水切れ、例えば、木材パルプスラリー等の繊維状セルロース性物質の水切れを改良するための使用及び方法である。具体的には、本開示は、水性媒体からの固体物質の水切れを改良するためのオルガノポリシロキサンポリアルキレンオキシドコポリマーの使用に関する。
【背景技術】
【０００２】
水切れ（drainage）及び脱水（dewatering）は、固体物質の分散液から水を除去することを含む多くのプロセスにおいて重要な局面である。水のより優れた且つより早い除去（水切れ）により、より清浄な固体が得られ、また、後続の乾燥にかかるエネルギーが少なくなる。パルプ及び製紙用途では、パルプ洗浄における水切れが改良されると、必要とする漂白用化学物質の少ないより清浄なパルプが得られ、淡水の消費及び乾燥エネルギーを低減することができる。
【０００３】
ＥＰ−Ａ−９５７１９８には、化学的パルプ化添加剤として、アルキル化スルホン化ジフェニルオキシド界面活性剤と組み合わせた、オキシアルキレン修飾オルガノポリシロキサンの使用が記載されている。木材チップ、水性蒸解液、並びにオキシアルキレン修飾オルガノポリシロキサン及びアルキル化スルホン化ジフェニルオキシド界面活性剤を、加圧下で少なくとも１５０℃の温度で加熱する。分枝状オキシアルキレン修飾オルガノポリシロキサンは、直鎖状オルガノポリシロキサンに基づくオキシアルキレン修飾オルガノポリシロキサンほどコスト効率がよくないと記載されている。
【発明の概要】
【発明が解決しようとする課題】
【０００４】
本発明者らは、分枝状シリコーンポリエーテルが、それに相対する直鎖状シリコーンポリエーテルに比べて、固体物質の水性懸濁液の水切れ性能を改良することを見出した。水切れの改良とは、懸濁液からの水除去速度の上昇を意味する。
【課題を解決するための手段】
【０００５】
固体物質の水懸濁液から前記固体物質を分離するための開示に係る方法では、分枝状オルガノポリシロキサン構造を含むオルガノポリシロキサンポリアルキレンオキシドコポリマーを固体物質の水懸濁液に添加し、懸濁液を水切りすることによって、分枝状オルガノポリシロキサン構造を含むオルガノポリシロキサンポリアルキレンオキシドコポリマーは、懸濁液の水切れ速度を上昇させる。
【０００６】
懸濁している固体物質の水性媒体からの水切れを改良するためのオルガノポリシロキサンポリアルキレンオキシドコポリマーの開示に係る使用は、オルガノポリシロキサンポリアルキレンオキシドコポリマーが、分枝状オルガノポリシロキサン構造を含むことを特徴とする。
【図面の簡単な説明】
【０００７】
【図１】各実施例における水切れ試験中に時間に対する濾液の重量をプロットしたグラフ。
【発明を実施するための形態】
【０００８】
本明細書に開示する方法は、木材パルプスラリー、例えば、パルプ褐色原料洗浄において形成される木材パルプスラリー等の繊維状セルロース性物質の水性懸濁液の水切れにおいて特に有益である。水性スラリー中の木材パルプを洗浄し、水切りし、洗浄された木材パルプスラリーを乾燥させることによって洗浄された乾燥木材パルプを製造するための本明細書に開示する方法では、分枝状オルガノポリシロキサン構造を含むオルガノポリシロキサンポリアルキレンオキシドコポリマーを水切れ前に水性スラリーに添加して、木材パルプスラリーの水切れの速度を上昇させ、水切れ及びスラリーの乾燥において用いられる総エネルギーを低減させる。また、本明細書に開示する方法は、紙若しくはティッシュを製造するための製紙用木材パルプスラリーの、又は繊維状物質の再生において形成されるパルプスラリーの水切れにおいても有利である。
【０００９】
分枝状オルガノポリシロキサンポリアルキレンオキシドコポリマーが水切れにおいて利益をもたらす繊維状物質の更なる例は、織物材料、特にセルロース性織物材料、例えば、木綿で作製される衣料品又は再生セルロース繊維の布地である。分枝状オルガノポリシロキサンポリアルキレンオキシドコポリマーは、織物、特に、セルロース性織物を洗浄し、すすぐための洗濯プロセスに組み込んで水切れを改良したり、セルロース性又は他の織物用繊維のスラリーに添加して、織物用製造プロセスの任意の段階における水切れを改良したりすることができる。
【００１０】
分枝状オルガノポリシロキサンポリアルキレンオキシドコポリマーが水切れを改良し得る、懸濁している固体物質の更なる例は、石炭及び他の鉱物、並びに下水汚泥である。分枝状オルガノポリシロキサンポリアルキレンオキシドコポリマーは、石炭の洗浄中に生じるような微細な石炭の懸濁液の水切れを改良する。また、分枝状オルガノポリシロキサンポリアルキレンオキシドコポリマーは、下水処理場の沈降プロセスにおける汚泥の水切れを改良する。
【００１１】
分枝状オルガノポリシロキサン構造は、オルガノポリシロキサンにおけるケイ素原子から３又は４個のポリシロキサン部分が延びている構造であってもよく、オルガノポリシロキサン鎖を部分的に架橋させることによって分岐している構造であってもよい。架橋部分は、シロキサン単位を組み込んでもよく、有機骨格を有していてもよい。オルガノポリシロキサン構造は、そこから少なくとも３個のオルガノポリシロキサン部分、又はオルガノポリシロキサン部分によって置換されている有機基が延びているオルガノポリシロキサン中のケイ素原子が少なくとも１つ存在する場合、分岐しているとみなす。
【００１２】
分枝状オルガノポリシロキサンポリアルキレンオキシドコポリマーは、好ましくは、次の一般式：
Ｒ２Ｒ＊ＳｉＯ（ＲＲ’ＳｉＯ）ｘ（Ｒ２ＳｉＯ）ｙ（ＲＲ”ＳｉＯ）ｚＳｉ  Ｒ２Ｒ＊        （Ｉ）
（式中、各Ｒは、１〜２５個の炭素原子を有する炭化水素基を表し；各Ｒ’は、次の式：
−Ａ−Ｏ−（Ａ’−Ｏ）ｗ−（Ｃ２Ｈ４Ｏ）ａ（Ｃ３Ｈ６Ｏ）ｂ（Ｃ４Ｈ８Ｏ）ｃ−Ｒ２
（式中、Ａは、１〜２０個の炭素原子を有する二価炭化水素基又は式−Ａ”Ｃ（Ｏ）−（式中、Ａ”は、２〜４個の炭素原子を有するアルキレン基又は直接結合である）のアシルアルキル基を表し、Ａ’は、２〜５個の炭素原子を有するアルキレン基を表し、Ｒ２は、水素原子、１〜６個の炭素原子を有するアルキル基、又は１〜６個の炭素原子を有するアシル基を表し、ｗ＝０又は１であり、ａ＝０〜５０であり、ｂ＝０〜５０であり、ｃ＝０〜２０であるが、但し、ａ＋ｂ＋ｃは少なくとも１である）のポリオキシアルキレン基を表し；各Ｒ”は、オルガノポリシロキサン部分又はオルガノポリシロキサン部分によって置換されている有機基を表し、且つＳｉ−Ｃ結合又はシロキサン結合によってＳｉに結合しており；各Ｒ＊は、Ｒ、Ｒ’、又はＲ”基であり；ｘ＝１〜４０であり；ｙ＝０〜３００であり；ｚ＝１〜５である）を有する。
【００１３】
各Ｒ”部分は、様々な異なる方法のうちの１つで分岐点を形成し得る。（ＲＲ”ＳｉＯ）単位は、例えば、式ＲＳｉＯ３／２（式中、Ｒ”部分は、任意で１以上のポリオキシアルキレン基によって置換されており、シロキサン結合によってＳｉに結合しているオルガノポリシロキサン部分である）のＴ単位であり得る。好ましい例では、（ＲＲ”ＳｉＯ）単位は、ヒドロシリル化によってＳｉ−Ｈ官能性シロキサン単位ＲＨＳｉＯから誘導され得る。Ｓｉ−Ｈ官能性ポリシロキサンは、例えば、少なくとも２つのエチレン性基を含有する有機又はシリコーン化合物でヒドロシリル化されて、（ＲＲ”ＳｉＯ）単位に分岐点を有する架橋構造を形成することができる。あるいは、Ｓｉ−Ｈ官能性ポリシロキサンは、エチレン性基を含有するオルガノポリシロキサンでヒドロシリル化されて、分岐構造を形成することができる。ペンダント反応性有機官能基を含有するオルガノポリシロキサンは、反応性有機官能基の反応によって部分的に架橋され得る。
【００１４】
分枝状オルガノポリシロキサンポリアルキレンオキシドコポリマーは、例えば、ポリ（アルキルヒドロジェンシロキサン）等の複数のＳｉ−Ｈ基を有するポリシロキサン、例えば、ポリ（メチルヒドロジェンシロキサン）、又はアルキルヒドロジェンシロキサンジアルキルシロキサンコポリマー、例えば、メチルヒドロジェンシロキサンジメチルシロキサンコポリマーから誘導され得る。複数のＳｉ−Ｈ基を有するポリシロキサンは、白金族化合物等、ヒドロシリル化反応のための触媒の存在下でエチレン性不飽和化合物と反応され得る。
【００１５】
式（ＲＲ’ＳｉＯ）のシロキサン単位は、複数のＳｉ−Ｈ基を有するポリシロキサンとエチレン性不飽和基を含有するポリエーテルとの反応によって形成され得る。式（ＲＲ”ＳｉＯ）のシロキサン単位は、複数のＳｉ−Ｈ基を有するポリシロキサンと、少なくとも２つのエチレン性不飽和基を有する有機若しくはオルガノシロキサン化合物、又は少なくとも１つのエチレン性不飽和基を有するポリシロキサンとの反応によって形成され得る。式（Ｒ２ＳｉＯ）のシロキサン単位は、例えば、アルキルヒドロジェンシロキサンジアルキルシロキサンコポリマー試薬中に存在するジアルキル基であり得る、又は複数のＳｉ−Ｈ基を有するポリシロキサンと１−アルケンとの反応によって形成され得る。
【００１６】
複数のＳｉ−Ｈ基を有するポリシロキサンと反応するエチレン性不飽和基を含有するポリエーテルは、例えば、次の式：
ＣＨ２＝ＣＨ−ＣＨ２−Ｏ−（Ｃ２Ｈ４Ｏ）ａ（Ｃ３Ｈ６Ｏ）ｂ（Ｃ４Ｈ８Ｏ）ｃ−Ｒ２
（式中、ａ、ｂ、ｃ、及びＲ２は、上の通り定義される）を有するポリオキシアルキレングリコールのモノアリルエーテルであり得る。ポリエーテル基は、好ましくは、ヒドロキシで終端する、すなわち、基Ｒ２は、水素原子を表す。各−（Ｃ２Ｈ４Ｏ）−単位は、一般的に、式−ＣＨ２ＣＨ２Ｏ−のオキシエチレン単位である。各−（Ｃ３Ｈ６Ｏ）−単位は、好ましくは、式−ＣＨ２ＣＨ（ＣＨ３）Ｏ−のオキシプロピレン単位である。各−（Ｃ４Ｈ８Ｏ）−単位は、例えば、ＣＨ２ＣＨ（ＣＨ２ＣＨ３）単位又は−（ＣＨ２）４Ｏ−単位であり得る。
【００１７】
あるいは、エチレン性不飽和基を含有するポリエーテルは、ポリオキシアルキレングリコールのアクリレート又はメタクリレートエステル、例えば、次の式：
ＣＨ２＝ＣＨ−ＣＯＯ−（Ａ’−Ｏ）ｗ−（Ｃ２Ｈ４）ａ（Ｃ３Ｈ６Ｏ）ｂ（Ｃ４Ｈ８Ｏ）ｃ−Ｒ２
（式中、Ａ’、ｗ、ａ、ｂ、ｃ、及びＲ２は、上の通り定義されるか、又は対応するメタクリレートエステルである）を有するアクリレートエステルであり得る。
【００１８】
全ての分枝状オルガノポリシロキサンポリアルキレンオキシドコポリマーは、一般的に、分枝状オルガノポリシロキサン構造を有しないオルガノポリシロキサンポリアルキレンオキシドコポリマーに比べて改良された水切れ性能を示すが、本発明者らは、ポリアルキレンオキシド部分がポリプロピレンオキシドリッチである分枝状オルガノポリシロキサンポリアルキレンオキシドコポリマーが、水切れ性能を最も改良することを見出した。上記式（Ｉ）中、ｂは、好ましくは少なくとも５、最も好ましくは少なくとも１０から、最大４０又は５０であり、且つｂは、好ましくは少なくともａに等しく、最も好ましくはａよりも大きい。
【００１９】
複数のＳｉ−Ｈ基を有するポリシロキサンと反応する少なくとも２つのエチレン性不飽和基を有する有機又はオルガノシロキサン化合物は、例えば、式ＣＨ２＝ＣＲ３−Ｙ−ＣＲ３＝ＣＨ２（式中、各Ｒ３は、水素又は１〜３個の炭素原子を有するアルキル基を表し、Ｙは、加水分解性結合を含有しない有機又はオルガノシロキサン結合を表す）の化合物であり得る。好ましくは、各Ｒ３は、水素を表す。Ｙによって表される有機基は、例えば、メチレン、ジメチレン、トリエチレン、ペンタメチレン、及びデカメチレン等のＣ１〜Ｃ１０アルキレンラジカル；シクロへキシレン等のシクロアルキレンラジカル；ｐ−フェニレン又はｏ−フェニレン等の二価芳香族ラジカル；並びに−ＣＯＯ−ＣＨ２ＣＨ２−ＯＯＣ−及び−ＣＨ２−Ｏ−ＣＨ２−−等の酸素含有ラジカルを含み得る。
【００２０】
少なくとも２つのエチレン性不飽和基を有する有機化合物は、例えば、式ＣＨ２＝ＣＨ（ＣＨ２）ｄＣＨ＝ＣＨ２（式中、ｄは１〜１４である）のα，ω−ジエン等、α，ω−ジオレフィンであり得る。本明細書で使用するのに好適なα，ω−ジエンの幾つかの代表的な例は、１，４−ペンタジエン；１，５−ヘキサジエン；１，６−ヘプタジエン；１，７−オクタジエン；１，８−ノナジエン；１，９−デカジエン；１，１１−ドデカジエン、及び１，１３−テトラデカジエンである。炭素−炭素結合の鎖を有するこのような有機化合物が好ましいが、あるいは、有機化合物は、２，５−ノルボルナジエン又はジビニルシクロヘキサン等の環状化合物であってもよく、エーテル結合等の非加水分解性ヘテロ原子結合を含有してもよい。有機化合物は、例えば、トリメチロールプロパンジアリルエーテル等のポリオールのジアリルエーテルであり得る。多くの目的について、エステル結合は、十分に加水分解に対して耐性であり得る、例えば、有機化合物は、コハク酸ジビニルであり得る。少なくとも２つのエチレン性不飽和基を有する有機化合物は、それ自体、ポリエーテルであってよく；例えば、ポリオキシアルキレングリコールのジアリルエーテルであり得る。各分子末端に不飽和脂肪族炭化水素基を有するポリオキシアルキレンは、ＮＯＦ（Ｎｉｐｐｏｎ  Ｏｉｌ  ａｎｄ  Ｆａｔ（Ｔｏｋｙｏ，Ｊａｐａｎ））及びＣｌａｒｉａｎｔ  Ｃｏｒｐ．（Ｃｈａｒｌｏｔｔｅｓｖｉｌｌｅ，ＮＣ）から市販されている。代表的な非限定的な例としては、式ＣＨ２＝Ｃ（ＣＨ３）ＣＨ２Ｏ（Ｃ２Ｈ４Ｏ）１３ＣＨ２Ｃ（ＣＨ３）＝ＣＨ２を有するＵｎｉｏｘ  ＤＭＵＳ−５及び式ＣＨ２＝Ｃ（ＣＨ３）ＣＨ２Ｏ（Ｃ２Ｈ４Ｏ）１０（Ｃ３Ｈ６Ｏ）７．６ＣＨ２Ｃ（ＣＨ３）＝ＣＨ２を有するＰｏｌｙｃｅｒｉｎ  ５０ＤＭＵＳ−６０が挙げられ、これらは両方ＮＯＦ  Ａｍｅｒｉｃａ  Ｃｏｒｐｏｒａｔｉｏｎ（Ｗｈｉｔｅ  Ｐｌａｉｎｓ，ＮＹ）から入手可能である。１，２，４−トリビニルシクロヘキサン、１，２，５−トリビニルシクロヘキサン、及びトリアリルイソシアヌレートは、複数のＳｉ−Ｈ基を有するポリシロキサンと反応し得る２超のエチレン性不飽和基を有する好適な有機化合物の例である。
【００２１】
少なくとも２つのエチレン性不飽和基を有するオルガノシロキサン化合物は、好ましくは、２以上、例えば、２〜４００個のシロキサン単位の鎖を有するビニル末端オルガノポリシロキサンである。本発明者らは、少なくとも５０、例えば、５０〜２００個のシロキサン単位の鎖を有するビニル末端オルガノポリシロキサンでＳｉ−Ｈ基を含有するオルガノポリシロキサンを部分的に架橋させることによって分岐しているオルガノポリシロキサンポリアルキレンオキシドコポリマーが、水切れの改良において特に有効であることを見出した。
【００２２】
式（Ｉ）中のＲによって表される炭化水素基は、一般に、飽和又は不飽和開鎖炭化水素基のいずれかを含んでもよく、シクロアルキル又はアリール基であってもよい。例えば、メチル、エチル、プロピル、ヘキシル、デシル、ドデシル、オクタデシル、及びエイコシル等の飽和炭化水素基が好ましい。多くの場合、基Ｒの大多数はメチル基である。例えば、分枝状オルガノポリシロキサンポリアルキレンオキシドコポリマーが、複数のメチルヒドロジェンシロキサン単位を有するポリシロキサンと、エチレン性不飽和基を含有するポリエーテル及び少なくとも２つのエチレン性不飽和基を有する有機又はオルガノシロキサン化合物との反応によって調製されるとき、（ＲＲ’ＳｉＯ）及び（ＲＲ”ＳｉＯ）単位中の基Ｒは全て、一般的にメチル基である。（Ｒ２ＳｉＯ）単位は、存在する場合、通常、メチルヒドロジェンシロキサンジメチルシロキサンコポリマー試薬中に存在するジメチルシロキサンであるか、又はメチルヒドロジェンシロキサン単位と１−アルケンとの反応によって形成されるメチルエチルシロキサン又はメチルへキシルシロキサン等のメチルアルキルシロキサン単位である。基Ｒの大多数はメチル基であることが好ましく、オルガノシロキサンポリアルキレンオキシドコポリマーの基Ｒ中の炭素原子の平均数は、好ましくは２未満である。
【００２３】
複数のＳｉ−Ｈ基を有するポリシロキサンと、エチレン性不飽和基を含有するポリエーテル及び少なくとも２つのエチレン性不飽和基を有する有機又はオルガノシロキサン化合物との反応により、例えば、次の一般式：
【化１】
2014531968.tif 000003
（式中、Ｒ、Ｒ＊、Ｒ’、ｘ、ｙ、及びｚは、請求項２に定義する通りであり；各Ｒ３は、水素又は１〜３個の炭素原子を有するアルキル基を表し、Ｙは、加水分解性結合を含有しない有機又はオルガノシロキサン結合を表す）を有する分枝状オルガノポリシロキサンポリアルキレンオキシドコポリマーが生じ得る。この構造では、分枝状オルガノポリシロキサンポリアルキレンオキシドコポリマーの基Ｒ”は、次の式：
【化２】
2014531968.tif 000004
を有する。
【００２４】
このようなオルガノポリシロキサンポリアルキレンオキシドコポリマーは、部分的な架橋によって分岐する。
【００２５】
一般に、複数のＳｉ−Ｈ基を有するポリシロキサンは、エチレン性不飽和基を含有するポリエーテル、少なくとも２つのエチレン性不飽和基を有する有機又はオルガノシロキサン化合物、及び用いられる場合１−アルケンと任意の順序で反応し得る、又はこれらの全てと同時に反応し得る。複数のＳｉ−Ｈ基を有するポリシロキサンは、例えば、５〜１００個のメチルヒドロジェンシロキサン単位を含有し得る。各反応は、一般的に、ＶＩＩＩ族遷移金属、特に、白金、ヒドロシリル化触媒の存在下で実施される。１つの好ましい白金触媒は、典型的に、トルエン等の溶媒中に約１重量パーセントの白金を含有する白金ジビニルテトラメチルジシロキサン錯体である。別の好ましい白金触媒は、塩化白金酸と末端脂肪族不飽和を含有するオルガノシリコン化合物との反応生成物である。貴金属触媒は、好ましくは、≡ＳｉＨ含有ポリシロキサン１００重量部当たり０．００００１〜０．５部、最も好ましくは０．００００１〜０．００２部の量で用いられる。反応は高温、例えば、５０〜１２０℃の範囲で、例えば、非反応性液体有機又はシリコーン材料の分散液中にて実施され得る。
【００２６】
１つの好ましい手順では、少なくとも２つのエチレン性不飽和基を有する有機又はオルガノシロキサン化合物を、まず、好適なヒドロシリル化触媒と共に複数のＳｉ−Ｈ基を有するポリシロキサンに添加し、加熱して、反応させる。エチレン性不飽和基を含有するポリエーテルを、次に反応させ得る。ポリエーテルを反応容器に添加し、適当なヒドロシリル化触媒及び熱の存在下で反応させ得る。
【００２７】
この手順では、少なくとも２つのエチレン性不飽和基を有する有機又はオルガノシロキサン化合物と、複数のＳｉ−Ｈ基を有するポリシロキサンとの反応中、ポリアルキレン基を導入するためのエチレン性不飽和基を含有するポリエーテルとの反応に十分なＳｉ−Ｈ基を確実に残すために、また、ゲルが形成される程度に架橋を避けるために、Ｓｉ−Ｈ基は、エチレン性不飽和基に対してモル過剰である。通常、複数のＳｉ−Ｈ基を有するポリシロキサンは、少なくとも２つのエチレン性不飽和基を有する有機又はオルガノシロキサン化合物に対してモル過剰であることが好ましい。複数のＳｉ−Ｈ基を有するポリシロキサンの、少なくとも２つのエチレン性不飽和基を有する有機又はオルガノシロキサン化合物に対するモル比は、例えば、１：０．１〜１：０．３５の範囲であり得る。反応のこの段階におけるＳｉ−Ｈ基のエチレン性不飽和基に対するモル比は、例えば、１：０．０２〜１：０．０７であり得る。
【００２８】
これらモル比における反応は、通常、Ｓｉ−Ｈ官能性ポリシロキサンの全てを架橋させるわけではない。しかし、本発明者らは、これら比における架橋反応の反応生成物は、ポリオキシアルキレン基を導入するために更に反応した後、水切れの改良に非常に有効であり、且つ複数のＳｉ−Ｈ基を有する同じポリシロキサン及びエチレン性不飽和基を含有する同じポリエーテルから形成される非分枝状オルガノポリシロキサンポリアルキレンオキシドコポリマーよりも著しく有効であることを見出した。
【００２９】
したがって、分枝状オルガノポリシロキサンポリアルキレンオキシドコポリマーは、次の一般式：
Ｒ２Ｒ＊ＳｉＯ（ＲＲ’ＳｉＯ）ｘ（Ｒ２ＳｉＯ）ｙ（ＲＲ”ＳｉＯ）ｚＳｉ  Ｒ２Ｒ＊        （Ｉ）
（式中、Ｒ、Ｒ’、Ｒ”、Ｒ＊、ｘ、及びｙは、請求項２に定義する通りであり、ｚ＝０であり、組成物中の総オルガノポリシロキサンポリアルキレンオキシドコポリマー中のｚの平均値は、０．１〜２の範囲である）を有するオルガノポリシロキサンポリアルキレンオキシドコポリマーも含有する組成物の一部として存在し得る。
【００３０】
エチレン性不飽和基を含有するポリエーテルの、複数のＳｉ−Ｈ基を有するポリシロキサンのＳｉ−Ｈ基に対するモル比は、１：１未満であっても、１：１と等しくても、１：１超であってもよい。反応のこの段階でＳｉ−Ｈ基が過剰である場合、分枝状オルガノポリシロキサンポリアルキレンオキシドコポリマー中の反応性Ｓｉ−Ｈ基を避けるために、生成物と１−アルケンとが反応することが好ましい場合がある。ポリエーテルのエチレン性不飽和基が過剰である場合、生成物は、エチレン性不飽和基を含有する未反応のポリエーテルを含有する場合があるが、これは通常、分枝状オルガノポリシロキサンポリアルキレンオキシドコポリマー組成物において有害ではない。
【００３１】
メチルアルキルシロキサン単位が、メチルヒドロジェンシロキサン単位と１−アルケンとの反応によって形成される場合、１−アルケン試薬の一部は、少なくとも２つのエチレン性不飽和基を有する化合物及びエチレン性不飽和基を含有するポリエーテルと反応する前に、複数のＳｉ−Ｈ基を有するポリシロキサンと反応し得る。最初に反応する脂肪族ラジカル前駆体のこの部分は、架橋剤及びポリオキシアルキレンの付加のために十分な水素化ケイ素反応部位を確実に残すために、化学量論的量よりも遥かに少ない。用いられる場合、１−アルケン試薬の残りは、少なくとも２つのエチレン性不飽和基を有する化合物及びエチレン性不飽和基を含有するポリエーテルとの反応後に反応容器に添加され、ヒドロシリル化触媒及び熱の存在下で反応する。この段階で、１−アルケン試薬は、残りの水素化シロキサン反応部位に対して化学量論的に過剰であり得る。
【００３２】
あるいは、式（ＲＲ”ＳｉＯ）のシロキサン単位は、複数のＳｉ−Ｈ基を有するポリシロキサンと、少なくとも２つのエチレン性不飽和基を有する有機又はオルガノシロキサン化合物の代わりに少なくとも１つのエチレン性不飽和基を有するポリシロキサンとを反応させることによって形成し得る。分枝状オルガノポリシロキサンポリアルキレンオキシドコポリマーを形成する手順は、一般的に、上記の通りである。１つのエチレン性不飽和基を有するポリシロキサンが反応するとき、形成されるコポリマーは、分岐しているが、架橋していない。
【００３３】
複数のＳｉ−Ｈ基を有するポリシロキサンは、通常、直鎖状ポリシロキサンであるが、Ｓｉ−Ｈ基がシクロテトラシロキサン又はシクロペンタシロキサン環中に存在するポリシロキサンであってもよい。例えば、複数のＳｉ−Ｈ基を有するポリシロキサンは、次の式：
【化３】
2014531968.tif 000005
（式中、ｎ＝２〜３００である）であり得る。このような環状Ｓｉ−Ｈ官能性ポリシロキサンは、上記手順を用いて、エチレン性不飽和基を含有するポリエーテル、少なくとも２つのエチレン性不飽和基を有する有機若しくはオルガノシロキサン化合物、又は１つのエチレン性不飽和基を有するポリシロキサン、及び任意追加的に上記１−アルケンと反応し得る。生成される分枝状オルガノポリシロキサンポリアルキレンオキシドコポリマーは、例えば、次の一般式：
【化４】
2014531968.tif 000006
（式中、Ｒは、請求項２に定義する通りであり；各Ｒ５は、１〜２５個の炭素原子を有する炭素原子基、次の式：
−Ａ−Ｏ−（Ａ’−Ｏ）ｗ−（Ｃ２Ｈ４Ｏ）ａ（Ｃ３Ｈ６Ｏ）ｂ（Ｃ４Ｈ８Ｏ）ｃ−Ｒ２
（式中、Ａは、１〜２０個の炭素原子を有する二価炭化水素基又は式−Ａ”Ｃ（Ｏ）−（式中、Ａ”は、２〜４個の炭素原子を有するアルキレン基である）のアシルアルキル基を表し、Ａ’は、２〜５個の炭素原子を有するアルキレン基を表し、Ｒ２は、水素原子、１〜６個の炭素原子を有するアルキル基、又は１〜６個の炭素原子を有するアシル基を表し、ｗ＝０又は１であり、ａ＝０〜５０、ｂ＝０〜５０、及びｃ＝０〜２０であるが、但し、ａ＋ｂ＋ｃは、少なくとも１である）、又は任意で１以上のポリオキシアルキレン基によって置換されており、Ｓｉ−Ｃ結合によってＳｉに結合しているオルガノポリシロキサン部分を表すが、但し、少なくとも１つの基Ｒ５は、ポリオキシアルキレン基を表し、少なくとも１つの基Ｒ５は、オルガノポリシロキサン部分を表し、ｎ＝１〜４００であり、各ｑ＝１又は２である）のポリオキシアルキレン基を有し得る。
【００３４】
あるいは、部分的架橋によって分岐しているオルガノポリシロキサンポリアルキレンオキシドコポリマーは、ペンダント反応性有機官能基を含有するオルガノポリシロキサンと少なくとも１つの基、好ましくは少なくとも２つの基を有する架橋剤との反応によって形成され得、これは、反応性有機官能基と反応する。
【００３５】
例えば、ペンダントアミノアルキル基を含有するアミノ官能性オルガノポリシロキサン、例えば、−（ＣＨ２）３ＮＨ２、−（ＣＨ２）４ＮＨ２、−（ＣＨ２）３ＮＨ（ＣＨ２）２ＮＨ２、又は−ＣＨ２ＣＨ（ＣＨ３）ＣＨ２ＮＨ（ＣＨ２）２ＮＨ２基は、部分的架橋をもたらすために化学量論的量よりも少ない量の少なくとも２つのエポキシド基を含有する化合物又はポリマーと反応させてもよい。また、このようなアミノ官能性オルガノポリシロキサンは、求核付加反応によってポリオキシアルキレン基を有する
【化５】
2014531968.tif 000007
と反応させてもよい。
【化６】
2014531968.tif 000008
は、ポリオキシアルキレングリコールのアクリレートエステル、例えば、次の式：
ＣＨ２＝ＣＨ−ＣＯＯ−（Ａ’−Ｏ）ｗ−（Ｃ２Ｈ４Ｏ）ａ（Ｃ３Ｈ６Ｏ）ｂ（Ｃ４Ｈ８Ｏ）ｃ−Ｒ２
（式中、Ａ’、ｗ、ａ、ｂ、ｃ、及びＲ２は、上の定義通りである）を有するアクリレートエステルであり得る。あるいは、アミノ官能性オルガノポリシロキサンは、少なくとも２つのエポキシド基を含有する化合物又はポリマーと反応した後、エポキシド末端ポリエーテルと反応させてもよい。
【００３６】
ペンダントアミノアルキル基を含有するオルガノポリシロキサン、又は２−ヒドロキシエチル等のヒドロキシアルキル基、又は３−メタクリルオキシプロピル等のカルボキシル基は、部分的架橋をもたらすために化学量論的量よりも少ない量の、少なくとも２つのイソシアヌレート基を含有する化合物又はポリマーと反応させてもよい。得られるオルガノポリシロキサンは、ポリオキシアルキレン基を有する
【化７】
2014531968.tif 000009
エポキシド末端ポリエーテル、又はイソシアネート末端ポリエーテルと反応させてもよい。カルボキシル基を含有するオルガノポリシロキサンは、ポリオキシアルキレングリコールと反応させてもよい。
【００３７】
あるいは、オルガノポリシロキサンポリアルキレンオキシドコポリマーの分枝状オルガノポリシロキサン構造は、オルガノポリシロキサン中の式ＲＳｉＯ３／２のＴ単位又は式ＳｉＯ４／２のＱ単位から誘導され得る。Ｔ単位は、３つのポリシロキサン部分に結合し得、Ｑ単位は、３又は４つのポリシロキサン部分に結合し得、それによって分枝状オルガノポリシロキサン構造を形成する。少なくとも１つ、好ましくは１超のこれらポリシロキサン部分は、これらに結合している次の式：
−Ａ−Ｏ−（Ａ’−Ｏ）ｗ−（Ｃ２Ｈ４）ａ（Ｃ３Ｈ６Ｏ）ｂ（Ｃ４Ｈ８Ｏ）ｃ−Ｒ２
のポリオキシアルキレン基を有する。
【００３８】
したがって、Ｔ単位を含有する分枝状オルガノポリシロキサンポリアルキレンオキシドコポリマーは、次の式：
Ｒ２Ｒ＊ＳｉＯ（ＲＲ’ＳｉＯ）ｘ（Ｒ２ＳｉＯ）ｙ（ＲＲ”ＳｉＯ）ｚＳｉ  Ｒ２Ｒ＊        （Ｉ）
（式中、Ｒ、Ｒ’、Ｒ＊、ｘ、ｙ、及びｚは、上の定義通りであり、各Ｒ”は、オルガノポリシロキサン部分を表す）を有する。オルガノポリシロキサンポリアルキレンオキシドコポリマーは、例えば、次の一般式：
【化８】
2014531968.tif 000010
（式中、Ｒ、Ｒ’、Ｒ＊、ｘ、ｙ、及びｚは、請求項２に定義する通りであり、各Ｒ４は、１〜２５個の炭素原子を有する炭化水素基又は式Ｒ２Ｒ＊ＳｉＯ（ＲＲ’ＳｉＯ）ｘ’（Ｒ２ＳｉＯ）ｙ（ＲＲ”ＳｉＯ）ｚ’−（式中、Ｒ、Ｒ’、Ｒ”、Ｒ＊、及びｙは、請求項２に定義する通りであり、ｘ’＝０〜１０であり、ｚ’＝０〜５である）のポリオルガノシロキサン基を表す）を有してもよい。Ｑ単位を含有する分枝状オルガノポリシロキサンポリアルキレンオキシドコポリマーは、式（Ｉ）を有しないが、式Ｒ２Ｒ＊ＳｉＯ（ＲＲ’ＳｉＯ）ｘ（Ｒ２ＳｉＯ）ｙ（Ｒ”２ＳｉＯ）ｚＳｉ  Ｒ２Ｒ＊
（式中、Ｒ、Ｒ’、Ｒ＊、ｘ、ｙ、及びｚは、上の定義通りであり、各Ｒ”は、オルガノポリシロキサン部分を表す）を有してもよい。
【００３９】
Ｔ単位及び／又はＱ単位を含有する分枝状オルガノポリシロキサンは、加水分解、及び式Ｒ３ＳｉＣｌ及びＲＳｉＣｌ３又はＳｉＣｌ４のクロロシランと、通常、式Ｒ２ＳｉＣｌ２のクロロシランとのシロキサン縮合によって形成され得る。このような分枝状オルガノポリシロキサンは、一般的に、Ｓｉ−ＯＨ基を含有し、これらは、分枝状オルガノポリシロキサン中にポリオキシアルキレン基を組み込むために強酸又は塩基触媒下でポリオキシアルキレングリコールと反応させてもよい。あるいは、式Ｒ２ＨＳｉＣｌ、ＲＨＳｉＣｌ２、及び／又はＨＳｉＣｌ３のクロロヒドロシランは、式ＲＳｉＣｌ３及びＲ２ＳｉＣｌ２のクロロシランと反応して、Ｓｉ−Ｈ基を含有する分枝状オルガノポリシロキサンを形成し得、前記Ｓｉ−Ｈ基は、上記ヒドロシリル化条件下でエチレン性不飽和基を含有するポリエーテルと反応させてもよい。
【００４０】
また、Ｔ単位又はＱ単位を含有する分枝状オルガノポリシロキサンは、アルキルジヒドロキシシリル末端基を含有するオルガノポリシロキサン、例えば、ビス（ジヒドロキシ）末端ポリジメチルシロキサンから生成され得る。このようなオルガノポリシロキサンは、それ自体と、又はジアルコキシシラン、トリアルコキシシラン、又はテトラアルコキシシランとのシロキサン縮合反応によって分枝状オルガノポリシロキサンを形成し得る。
【００４１】
あるいは、Ｔ単位又はＱ単位及びＳｉ−Ｈ基を含有する分枝状オルガノポリシロキサンは、強酸触媒下で、少なくとも１つのＳｉＨ基を含有するポリシロキサン並びにＴ単位及び／又はＱ単位からなる分枝状ポリシロキサンと、Ｍ単位及び／又はＤ単位との再配置反応によって調製され得る。任意追加的に、アルコキシシラン、ジヒドロキシ末端ポリジメチルシロキサン、又はシクロシロキサンは、少なくとも１つのＳｉＨ基を含有するポリシロキサン及び分枝状ポリシロキサンと共反応させてもよい。得られるＳｉ−Ｈ基を含有する分枝状オルガノポリシロキサンは、エチレン性不飽和基を含有するポリエーテルと反応さえてもよい。
【００４２】
別の分枝状オルガノポリシロキサンは、式ＳｉＯ４／２を有する四官能性シロキサンＱ単位、並びに式Ｒ３ＳｉＯ１／２及びＲ’Ｒ２ＳｉＯ１／２（式中、Ｒ及びＲ’は、それぞれ、上の定義通りである）によって表し得る一官能性シロキサン単位に基づく。四官能性シロキサン単位の一官能性シロキサン単位に対する比は、好ましくは、１：０．４〜１．２である。Ｒは、好ましくは、１〜６個の炭素原子を有するアルキル基を表し、最も好ましくはメチルである。二官能性及び三官能性シロキサン単位（それぞれ、Ｒ２ＳｉＯ２／２及びＲＳｉＯ３／２）が含まれていてもよいが、これらは、典型的に、各単位につき１０％未満で存在する。樹脂中の一官能性シロキサン単位の総数は、シロキサン単位の総数に基づいて、好ましくは少なくとも２０％、より好ましくは少なくとも３０％である。樹脂は、好ましくは、Ｒ３ＳｉＣｌ、ＨＲ２ＳｉＣｌ及びＳｉＣｌ４の混合物を共加水分解及び縮合し、次いで、白金触媒を用いてアリルオキシ末端ポリオキシアルキレンポリマーとカップリングさせることによって調製される。また、樹脂は、好ましくは水酸化カリウム又はオクタン酸スズ等のシロキサン縮合触媒の存在下で、還流させながら約２時間２つの成分の混合物を加熱することによって、式ＳｉＯ４／２を有する四官能性シロキサン単位及び式Ｒ３ＳｉＯ１／２を有する一官能性シロキサン単位を含有する樹脂を、ヒドロキシル含有ポリオキシアルキレンポリマーと反応させることによって得ることもできる。
【００４３】
Ｔ単位及び／又はＱ単位を含有する分枝状オルガノポリシロキサンは、任意の架橋の必要なく分岐する。しかし、これらは、更に分岐を導入するために部分的に架橋してもよい。例えば、エチレン性不飽和基を含有するポリエーテルと反応させる前に、Ｓｉ−Ｈ基を含有するＴ分岐又はＱ分岐オルガノポリシロキサンを、少量の式ＣＨ２＝ＣＲ３−Ｙ−ＣＲ３＝ＣＨ２（式中、各Ｒ３は、水素又は１〜３個の炭素原子を有するアルキル基を表し、Ｙは、加水分解性結合を含有しない有機又はオルガノシロキサン化合物を表す）の化合物と反応させてよく、両反応は、ヒドロシリル化条件下で実施される。
【００４４】
しかし、調製される分枝状オルガノポリシロキサンポリアルキレンオキシドコポリマー組成物は、好ましくは、２５℃で５００００ｍＰａ．ｓ未満、より好ましくは３００００ｍＰａ．ｓ未満の粘度を有する。分枝状オルガノポリシロキサンポリアルキレンオキシドコポリマー組成物は、例えば、２５℃で１００ｍＰａ．ｓ〜２５０００ｍＰａ．ｓ未満の範囲の粘度を有し得る。
【００４５】
分枝状オルガノポリシロキサンポリアルキレンオキシドコポリマー組成物、又は反応生成物として調製した分枝状オルガノポリシロキサンポリアルキレンオキシドコポリマー組成物を、懸濁液を水切りする前に水中固体物質の懸濁液に添加する。一般に、オルガノポリシロキサンポリアルキレンオキシドコポリマーは、任意の便利な時点で添加し得る。分枝状オルガノポリシロキサンポリアルキレンオキシドコポリマー組成物は、通常、水に分散可能であり、例えば、予形成水性懸濁液として添加し得る。このような分散液は、例えば、２〜５０重量％の分枝状オルガノポリシロキサンポリアルキレンオキシドコポリマー組成物（０．２〜５０重量％の分枝状オルガノポリシロキサンポリアルキレンオキシドコポリマー自体）を含有し得る。あるいは、未希釈分枝状オルガノポリシロキサンポリアルキレンオキシドコポリマー組成物を、洗浄液等の液体媒体又はスラリーに添加してもよい。
【００４６】
分枝状オルガノポリシロキサンポリアルキレンオキシドコポリマー組成物は、様々な業界及び方法において固体物質の懸濁液の水切れ速度を改良する。
【００４７】
例えば、水性スラリー中の木材パルプを洗浄し、水切りし、洗浄された木材パルプスラリーを乾燥させることによって洗浄された乾燥木材パルプを製造するプロセスでは、分枝状オルガノポリシロキサンポリアルキレンオキシドコポリマー組成物は、洗浄前に木材パルプ又は洗浄媒体に添加してもよく、洗浄工程で撹拌する前に木材パルプと洗浄液との混合物に添加してもよく、洗浄後且つ水切れ前に添加してもよい。
【００４８】
水性洗剤溶液中で織物材料を洗浄し、洗浄された織物材料を水ですすぐことを含む洗濯プロセスでは、分枝状オルガノポリシロキサンポリアルキレンオキシドコポリマー組成物は、洗濯プロセスの最初に織物を洗浄するために用いられる水性洗剤溶液に添加してもよく、洗濯プロセスのすすぎ工程の最初にすすぎ水に添加してもよい。
【００４９】
石炭洗浄プロセスでは、分枝状オルガノポリシロキサンポリアルキレンオキシドコポリマー組成物は、石炭洗浄に用いられる水に添加してもよく、洗浄中に生じる微細な石炭の懸濁液に添加してもよい。
【００５０】
下水処理では、好ましくは水性分散液の形態の分枝状オルガノポリシロキサンポリアルキレンオキシドコポリマー組成物は、沈降タンクに供給するときに汚泥に添加してよい。
【００５１】
反応生成物として調製した分枝状オルガノポリシロキサンポリアルキレンオキシドコポリマー組成物は、懸濁している固体物質の重量に基づいて０．０１〜５０００百万分率の濃度で固体物質の懸濁液に添加してよい。本発明者らは、分枝状オルガノポリシロキサンポリアルキレンオキシドコポリマーは、懸濁している固体物質の重量に基づいて、０．０１〜５０百万分率の分枝状オルガノポリシロキサンポリアルキレンオキシドコポリマー組成物（これは、０．００１〜５０百万分率の分枝状オルガノポリシロキサンポリアルキレンオキシドコポリマー自体と同程度に低濃度であり得る）等の非常に低濃度でさえも水切れの改良に有効である。
【００５２】
分枝状オルガノポリシロキサンポリアルキレンオキシドコポリマーは、望ましい場合、別の流体シリコーン、例えば、ポリジメチルシロキサン流体と混合してもよい。このような流体シリコーンは、例えば、２５℃で２Ｅ−５〜０．０２ｍ２／ｓ（２０〜２００００ｃＳｔ）の範囲の粘度を有し得る。流体シリコーンは、メチル以外のＳｉ結合基、例えば、他のアルキル基、アリール基、アラルキル基、又はシラノール基を含有し得る。流体シリコーンは、用いられる場合、例えば、分枝状オルガノポリシロキサンポリアルキレンオキシドコポリマーに基づいて１〜２００重量％で存在し得る。
【００５３】
分枝状オルガノポリシロキサンポリアルキレンオキシドコポリマーは、その中に分散している固体物質、例えば、超微粒子状シリカを有し得るが、分枝状オルガノポリシロキサンポリアルキレンオキシドコポリマーは、その中に任意の分散している固体のない水切れの改良に有効である。
【００５４】
分枝状オルガノポリシロキサンポリアルキレンオキシドコポリマー水切れ助剤を他の添加剤と併用してもよい。例えば、木材パルプを洗浄するためのプロセスにおいて、それを消泡剤と併用してもよい。消泡剤は、例えば、分枝状ポリジメチルシロキサン流体又はメチルアラルキルシロキサン単位を含有するポリジオルガノシロキサンであり得る。分枝状オルガノポリシロキサンポリアルキレンオキシドコポリマーは、消泡剤性能を改良してもよく、しなくてもよく、消泡添加剤の非存在下でさえも若干の発泡阻害特性を有し得る。しかし、分枝状オルガノポリシロキサン構造を含むオルガノポリシロキサンポリアルキレンオキシドコポリマーは、発泡阻害特性を有しているかどうかにかかわらず非分岐オルガノポリシロキサンポリアルキレンオキシドコポリマーに比べて懸濁液の水切れを改良するか、又は添加される消泡剤の発泡阻害特性を改良する。この改良された水切れ性能は、分枝状シリコーンポリエーテルの脱泡及び消泡能とは無関係である。
【００５５】
消泡剤の不在下で用いられる場合、好ましい濃度は、例えば、分枝状オルガノポリシロキサンポリアルキレンオキシドコポリマーをパルプ洗浄で用いるときの木材パルプ繊維の重量に基づいて、０．１〜１００百万分率の調製した分枝状オルガノポリシロキサンポリアルキレンオキシドコポリマー組成物の範囲内であり得る。洗濯プロセス又は織物製造プロセスにおける織物の水切れ改良において分枝状オルガノポリシロキサンポリアルキレンオキシドコポリマー組成物を用いる場合、より高い濃度、例えば、最大５０００百万分率を用いてもよい。消泡剤と共に用いる場合、分枝状オルガノポリシロキサンポリアルキレンオキシドコポリマー組成物は、例えば、懸濁している固体物質の重量に基づいて、消泡剤組成物の０．５〜１０％として、及び０．０５〜１０百万分率の分枝状オルガノポリシロキサンポリアルキレンオキシドコポリマー組成物で添加し得る。これら非常に低濃度でさえも、分枝状オルガノポリシロキサンポリアルキレンオキシドコポリマーは、非分枝状オルガノポリシロキサンポリアルキレンオキシドコポリマーを含有する消泡組成物に比べて水切れを改良する。
【００５６】
パルプ及び紙用途では、水切れの改良により、淡水の消費及び乾燥エネルギーを低減することができる。木材パルプを製造するための化学プロセスは、例えば水酸化ナトリウム及び硫化ナトリウムを含有する水性蒸解液中で木材チップを加熱して第１の木材パルプスラリーを形成する工程と、スクリーン上に木材パルプスラリーを堆積させて初期パルプ層を形成する工程と、このように堆積させた初期パルプ層を、例えば苛性ソーダ及び脂肪酸を含有する水性洗浄液で洗浄して第２の木材パルプスラリーを形成する工程と、この洗浄された木材パルプスラリーを水切れ及び乾燥する工程とを含む。本発明者らは、水切れ前の洗浄工程で分枝状オルガノポリシロキサン構造を含むオルガノポリシロキサンポリアルキレンオキシドコポリマーを水性木材パルプスラリーに添加すると、木材パルプスラリーの水切れ速度が上昇し、スラリーの水切れ及び乾燥で用いられる総エネルギーが減少することを見出した。分枝状オルガノポリシロキサンポリアルキレンオキシドコポリマーは、水切れ前の洗浄工程における任意の段階で添加し得る。例えば、洗浄工程に入るパルプに添加してもよく、水性洗剤液に添加してもよく、又は水切れ前の洗浄された木材パルプスラリーに添加してもよい。パルプ洗浄プロセスにおける水切れが改良されると、必要とする漂白用化学物質が少ないより清浄なパルプが得られ、それに加えて、淡水の消費及び乾燥エネルギーが減少する。加熱後且つ水切れ前に分枝状オルガノポリシロキサン構造を含むオルガノポリシロキサンポリアルキレンオキシドコポリマーを第１の水性木材パルプスラリーに添加したときも、後続の洗浄工程における洗浄された木材パルプ層を通じた洗浄液の水切れが若干改良される。
【００５７】
水切れの改良は、時間に対する水切れ速度の上昇、又は一定時間水切れした後の固体物質の稠度上昇として測定することができる。例えば、懸濁液から除去される濾液の重量、又は分枝状オルガノポリシロキサンポリアルキレンオキシドコポリマーが添加されているスラリーから、堆積しているパルプ層を通じて洗浄される濾液の重量を連続的に測定し、時間に対してプロットしてよく、水切れ速度は、時間に対する濾液の重量のグラフの勾配である。あるいは、一定時間水切りした後の湿潤固体の重量を測定してもよく、湿潤固体の重量が少ないと、湿潤固体残渣の稠度が高く、水切れが改良されたことを示す。いずれかの測定によって、分枝状オルガノポリシロキサン構造を含むオルガノポリシロキサンポリアルキレンオキシドコポリマーは、非分枝状オルガノポリシロキサンポリアルキレンオキシドコポリマーに比べて懸濁液の水切れを改良する。
【００５８】
本発明を以下の実施例によって説明し、実施例において部及び百分率は、特に指定しない限り重量によるものであり、粘度は２５℃で測定される。実施例は、添付図面の図１を参照して説明するが、これは、各実施例における水切れ試験中に時間に対する濾液の重量をプロットしたグラフである。
【実施例】
【００５９】
（実施例１）
式ＭＤ１０８ＤＨ１０Ｍ（式中、Ｍは（ＣＨ３）３Ｓｉ−基を表し、Ｄは、（ＣＨ３）２ＳｉＯシロキサン単位を表し、ＤＨは、（ＣＨ３）ＨＳｉＯシロキサン単位を表す）のＳｉ−Ｈ官能性オルガノポリシロキサン１モルを、約１５０シロキサン単位の重合度を有する、粘度３．５Ｅ−４ｍ２／ｓ（３５０ｃＳｔ）のビニル末端ポリジメチルシロキサン０．２７モルと、塩化白金酸触媒の存在下で１時間４０℃にて反応させて、部分的架橋によって分岐しているオルガノポリシロキサンを得た。この分枝状オルガノポリシロキサンを、式ＣＨ２＝ＣＨ−ＣＨ２−Ｏ−（Ｃ２Ｈ４Ｏ）１８−（Ｃ３Ｈ６Ｏ）１８−Ｈのアリルポリグリコールエーテル１５モルと、酢酸ナトリウム及びイソプロパノールの存在下で８０℃にて、Ｓｉ−Ｈの反応速度をモニタリングしながら反応させて、溶媒を除去した後の粘度が２００００ｍＰａ．ｓである分枝状シリコーンポリエーテルコポリマーを得た。分枝状シリコーンポリエーテルコポリマーを水で希釈して、１０％水性分散液を形成した。
【００６０】
パルプ製造工場からサンプリングしたパルプスラリーと、パルプ洗浄プロセス液をシミュレートするために用いられる２．７５％苛性ソーダ及び０．２５％脂肪酸を含有する溶液とから、稠度３．５％のパルプ分散液を調製した。パルプ洗浄機に入るパルプスラリーをシミュレートするこの分散液を８０℃で１２時間保持して、パルプをコンディショニングした。上で調製した分枝状シリコーンポリエーテルの１０％水性分散液５ｍｇを、このパルプ分散液８００ｇに混合した。パルプ分散液を４０秒間真空下で増粘し、パルプ洗浄プロセス液をシミュレートするために用いられる２．７５％苛性ソーダ及び０．２５％脂肪酸を含有する溶液６００ｍＬを、パルプマット上に添加し、８０℃で真空下にてそれを通して水切れした。
【００６１】
連続記録計量機に濾液を回収した。時間に対して濾液の重量をプロットしてグラフを作成し、このグラフを図１の線Ｅ１として示す。分かる通り、このグラフは、濾液の１０％〜７０％が回収された期間全体にわたって直線である。グラフの勾配を測定して、水切れ速度をｇ／秒で求め、これを表１に記録する。
【００６２】
１５０秒間の真空後、水切れを止め、パルプ残渣の稠度を測定した。これを表１に記録する。
【００６３】
比較例１
式ＭＤ１０８Ｄ’１０Ｍ（式中、Ｍ及びＤは、実施例１に記載の意味を有し、Ｄ’は、ＣＨ３Ｒ’ＳｉＯシロキサン単位（式中、Ｒ’は、−（ＣＨ２）３−Ｏ−（Ｃ２Ｈ４Ｏ）１８−（Ｃ３Ｈ６Ｏ）１８−Ｈポリエーテル基である）を表す）の非分枝状シリコーンポリエーテルコポリマーを、パルプ分散液に添加し、実施例１に記載の通り試験した。非分枝状シリコーンポリエーテルコポリマーは、２５００ｍＰａ．ｓの粘度を有していた。結果を表１、及び図１の線Ｃ１として示す。
【００６４】
（実施例２）
式ＭＤ１３ＤＨ５．５Ｍ（式中、Ｍは（ＣＨ３）３Ｓｉ−基を表し、Ｄは、（ＣＨ３）２ＳｉＯシロキサン単位を表し、ＤＨは、（ＣＨ３）ＨＳｉＯシロキサン単位を表す）のＳｉ−Ｈ官能性オルガノポリシロキサン１モルを、約４０シロキサン単位の重合度を有する、粘度６Ｅ−５ｍ２／ｓ（６０ｃＳｔ）のビニル末端ポリジメチルシロキサン０．２０モルと、実施例１の白金触媒の存在下で１時間４０℃にて反応させて、部分的架橋によって分岐しているオルガノポリシロキサンを得た。この分枝状オルガノポリシロキサンを、式ＣＨ２＝ＣＨ−ＣＨ２−Ｏ−（Ｃ２Ｈ４Ｏ）９−（Ｃ３Ｈ６Ｏ）２７−Ｈのアリルポリグリコールエーテル８モルと、酢酸ナトリウム及びイソプロパノールの存在下で８０℃にて、Ｓｉ−Ｈの反応速度をモニタリングしながら反応させて、溶媒を除去した後の粘度が３０００ｍＰａ．ｓである分枝状シリコーンポリエーテルコポリマーを得た。
【００６５】
分枝状シリコーンポリエーテルコポリマーを水で希釈して、１０％水性分散液を形成し、パルプ分散液に添加し、実施例１に記載の通り試験した。結果を図１の線Ｅ２及び表１に示す。
【００６６】
比較例２
式ＭＤ１３Ｄ’５．５Ｍ（式中、Ｍ及びＤは、実施例２に記載の意味を有し、Ｄ’は、ＣＨ３Ｒ’ＳｉＯシロキサン単位（式中、Ｒ’は、−（ＣＨ２）３−Ｏ−（Ｃ２Ｈ４Ｏ）９−（Ｃ３Ｈ６Ｏ）２７−Ｈポリエーテル基である）を表す）の非分枝状シリコーンポリエーテルコポリマーを、パルプ分散液に添加し、実施例１に記載の通り試験した。結果を図１の線Ｃ２及び表１に示す。
【００６７】
（実施例３）
平均式ＭＴ１．９Ｄ２１．２ＤＨ５．３Ｍ（式中、Ｍ、Ｄ、及びＤＨは、実施例１に記載の意味を有し、Ｔは、ＣＨ３ＳｉＯ３／２シロキサン単位である）の分枝状ポリシロキサンを、次の式、ＣＨ２＝ＣＨ−ＣＨ２−Ｏ−（Ｃ２Ｈ４Ｏ）９−（Ｃ３Ｈ６Ｏ）２７−Ｈの不飽和ポリエーテルと、実施例１の白金触媒、酢酸ナトリウム、及びイソプロパノールの存在下で、Ｓｉ−Ｈの反応速度をモニタリングしながら８０℃で反応させて、溶媒を除去した後の粘度が５６００ｍＰａ．ｓの分枝状シリコーンポリエーテルコポリマーを得た。
【００６８】
分枝状シリコーンポリエーテルコポリマーを水で希釈して、１０％水性分散液を形成し、パルプ分散液に添加し、実施例１に記載の通り試験した。結果を図１の線Ｅ３及び表１に示す。
【００６９】
（実施例４）
用いたアリルポリグリコールエーテルが、実施例１で用いた通り式ＣＨ２＝ＣＨ−ＣＨ２−Ｏ−（Ｃ２Ｈ４Ｏ）１８−（Ｃ３Ｈ６Ｏ）１８−Ｈを有していたことを除いて、実施例２を繰り返した。生成された分枝状シリコーンポリエーテルコポリマーを水で希釈し、実施例１に記載の通り試験した。結果を図１の線Ｅ４及び表１に示す。
【００７０】
（実施例５）
実施例２のＳｉ−Ｈ官能性オルガノポリシロキサン１モルを、実施例１で用いた粘度３．５Ｅ−４ｍ２／ｓ（３５０ｃＳｔ）のビニル末端ポリジメチルシロキサン０．２０モルと、実施例１の白金触媒の存在下で１時間４０℃にて反応させて、部分的架橋によって分岐しているオルガノポリシロキサンを得た。この分枝状オルガノポリシロキサンを、式ＣＨ２＝ＣＨ−ＣＨ２−Ｏ−（Ｃ２Ｈ４Ｏ）９−（Ｃ３Ｈ６Ｏ）２７−Ｈのアリルポリグリコールエーテル８モルと、酢酸ナトリウム及びイソプロパノールの存在下で、Ｓｉ−Ｈの反応速度をモニタリングしながら８０℃で反応させて、溶媒を除去した後の粘度が２４００ｍＰａ．ｓである分枝状シリコーンポリエーテルコポリマーを得た。生成された分枝状シリコーンポリエーテルコポリマーを水で希釈し、実施例１に記載の通り試験した。結果を図１の線Ｅ５及び表１に示す。
【００７１】
【表１】
2014531968.tif 000011
【００７２】
図１及び表１から分かる通り、実施例１の分枝状シリコーンポリエーテルコポリマーは、比較例１の非分枝状シリコーンポリエーテルコポリマーよりもパルプ分散液の水切れが実質的に優れており、これらは、両方共、水切れ速度によって測定され、パルプ残渣の稠度によって測定した。同様に、実施例２の分枝状シリコーンポリエーテルコポリマーは、両測定によって比較例２の非分枝状シリコーンポリエーテルコポリマーよりもパルプ分散液の水切れが実質的に優れている。
【００７３】
また、図１及び表１から分かる通り、ポリオキシプロピレンリッチなポリエーテル鎖を含有する分枝状シリコーンポリエーテルコポリマーは、ポリエーテル基が同量のポリオキシエチレン及びポリオキシプロピレンを含有している分枝状シリコーンポリエーテルコポリマーよりも水切れが優れている。実施例５の分枝状シリコーンポリエーテルコポリマーは、実施例１の分枝状シリコーンポリエーテルコポリマーよりもパルプ分散液の水切れ速度が実質的に優れている。同様に、実施例２の分枝状シリコーンポリエーテルコポリマーは、実施例４の分枝状シリコーンポリエーテルコポリマーよりもパルプ分散液の水切れ速度が実質的に優れている。
【００７４】
（実施例６）
約４．４の平均Ｄｐを有するポリ（メチルヒドロジェン）環状シロキサン６モル及び実施例１で用いた１５０の平均重合度を有する、粘度３．５Ｅ−４ｍ２／ｓ（３５０ｃＳｔ）のビニル末端ポリジメチルシロキサン１モルとを、白金ジビニルテトラメチルジシロキサン錯体及びトルエンの存在下で２．５時間５０℃で反応させて、部分的架橋によって分岐しているオルガノポリシロキサンを得た。９５℃でオルガノポリシロキサン、未反応ポリ（メチルヒドロジェン）環状シロキサン及びトルエンを除去し、冷却した後、０．００６モルのマレイン酸ジアリルを添加した。この分枝状オルガノポリシロキサンは、滴定によって測定したとき０．０７２重量％のＳｉＨ濃度（ＨとしてのＳｉ−Ｈ）を有していた。それを、実施例１の白金触媒、酢酸ナトリウム、及びイソプロパノールの存在下で、式ＣＨ２＝ＣＨ−ＣＨ２−Ｏ−（Ｃ２Ｈ４Ｏ）９−（Ｃ３Ｈ６Ｏ）２７−Ｈ（式中、Ｖｉ基／ＳｉＨ基のモル比は１．２であった）のアリルポリグリコールエーテルと、８０℃で４時間反応させた。溶媒を除去した後、粘度１３８００ｍＰａ．ｓの分枝状シリコーンポリエーテルコポリマーが得られた。
【００７５】
生成された分枝状シリコーンポリエーテルコポリマーを水で希釈し、実施例１に記載の通り試験した。実施例６の分枝状シリコーンポリエーテルコポリマーについて得られた水切れプロファイルは、図１に示すプロファイルＥ４に類似していた。
【図１】
2014531968.tif 000015
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
固体物質を、前記固体物質の水懸濁液から分離する方法であって、
前記固体物質の水懸濁液に、分枝状オルガノポリシロキサン構造を含むオルガノポリシロキサンポリアルキレンオキシドコポリマーを添加することと、
前記オルガノポリシロキサンポリアルキレンオキシドコポリマーと前記固体物質の水懸濁液とを混合して混合物を形成することと、
前記混合物から前記固体物質を水切りすること、とを含み、
それによって、分枝状オルガノポリシロキサン構造を含む前記オルガノポリシロキサンポリアルキレンオキシドコポリマーが、前記懸濁液の水切れ速度を上昇させる、方法。
【請求項２】
前記固体物質が、繊維状セルロース性物質である、請求項１に記載の方法。
【請求項３】
水性スラリー中の木材パルプを洗浄し、水切りし、洗浄された木材パルプスラリーを乾燥させることによって、洗浄された乾燥木材パルプを製造するための請求項２に記載の方法において、分枝状オルガノポリシロキサン構造を含むオルガノポリシロキサンポリアルキレンオキシドコポリマーを水切れ前に前記水性スラリーに添加することによって、前記木材パルプスラリーの水切れの速度を上昇させ、前記スラリーの水切れ及び乾燥において用いられる総エネルギーを低減する、方法。
【請求項４】
前記分枝状オルガノポリシロキサンポリアルキレンオキシドコポリマーが、次の一般式：
Ｒ２Ｒ＊ＳｉＯ（ＲＲ’ＳｉＯ）ｘ（Ｒ２ＳｉＯ）ｙ（ＲＲ”ＳｉＯ）ｚＳｉ  Ｒ２Ｒ＊        （Ｉ）
（式中、各Ｒは、１〜２５個の炭素原子を有する炭化水素基を表し；各Ｒ’は次の式：
−Ａ−Ｏ−（Ａ’−Ｏ）ｗ−（Ｃ２Ｈ４Ｏ）ａ（Ｃ３Ｈ６Ｏ）ｂ（Ｃ４Ｈ８Ｏ）ｃ−Ｒ２
（式中、Ａは、１〜２０個の炭素原子を有する二価炭化水素基、式−Ａ”Ｃ（Ｏ）−（式中、Ａ”は、２〜４個の炭素原子を有するアルキレン基、又はＳｉへの直接結合である）のアシルアルキル基を表し、Ａ’は、２〜５個の炭素原子を有するアルキレン基を表し、Ｒ２は水素原子、１〜２０個の炭素原子を有するアルキル基、又は１〜２０個の炭素原子を有するアシル基を表し、ｗ＝０又は１であり、ａ＝０〜５０であり、ｂ＝０〜５０であり、ｃ＝０〜２０であるが、但し、ａ＋ｂ＋ｃは少なくとも１である）のポリオキシアルキレン基を表し；各Ｒ”は、オルガノポリシロキサン部分、又はオルガノポリシロキサン部分によって置換されている有機基を表し、且つＳｉ−Ｃ結合又はシロキサン結合によってＳｉに結合しており；各Ｒ＊は、Ｒ、Ｒ’、又はＲ”基であり；ｘ＝１〜４０であり；ｙ＝０〜３００であり；ｚ＝１〜５である）を有する、請求項１〜３のいずれか一項に記載の方法。
【請求項５】
ｂ＝５〜４０であり、ｃ＝０であり、ｂがａよりも大きい、請求項４に記載の方法。
【請求項６】
Ｒ”を含むオルガノポリシロキサン部分が、少なくとも１つのポリオキシアルキレン基によって置換される、請求項４又は５に記載の方法。
【請求項７】
前記オルガノポリシロキサンポリアルキレンオキシドコポリマーが、次の一般式：
【化１】
2014531968.tif 000016
（式中、Ｒ、Ｒ’、Ｒ＊、ｘ、ｙ、及びｚは、請求項２に定義する通りであり；各Ｒ３は、水素又は１〜３個の炭素原子を有するアルキル基を表し、Ｙは、加水分解性結合を含有しない有機又はオルガノシロキサン結合を表す）を有する、請求項４〜６のいずれか一項に記載の方法。
【請求項８】
前記オルガノポリシロキサンポリアルキレンオキシドコポリマーが、次の一般式：
【化２】
2014531968.tif 000017
（式中、Ｒ、Ｒ’、Ｒ＊、ｘ、ｙ、及びｚは、請求項２に定義する通りであり、各Ｒ４は、１〜２５個の炭素原子を有する炭化水素基又は式Ｒ２Ｒ＊ＳｉＯ（ＲＲ’ＳｉＯ）ｘ’（Ｒ２ＳｉＯ）ｙ（ＲＲ”ＳｉＯ）ｚ’−（式中、Ｒ、Ｒ’、Ｒ”、Ｒ＊、及びｙは、請求項２に定義する通りであり、ｘ’＝０〜１０であり、ｚ’＝０〜５である）のポリオルガノシロキサン基を表す）を有する、請求項４〜６のいずれか一項に記載の方法。
【請求項９】
前記オルガノポリシロキサンポリアルキレンオキシドコポリマーが、次の一般式：
【化３】
2014531968.tif 000018
（式中、Ｒは、請求項２に定義する通りであり；各Ｒ５は、１〜２５個の炭素原子を有する炭素原子基、次の式：
−Ａ−Ｏ−（Ａ’−Ｏ）ｗ−（Ｃ２Ｈ４Ｏ）ａ（Ｃ３Ｈ６Ｏ）ｂ（Ｃ４Ｈ８Ｏ）ｃ−Ｒ２
（式中、Ａは、１〜２０個の炭素原子を有する二価炭化水素基又は式−Ａ”Ｃ（Ｏ）−（式中、Ａ”は、２〜４個の炭素原子を有するアルキレンである）のアシルアルキル基を表し、Ａ’は、２〜５個の炭素原子を有するアルキレン基を表し、Ｒ２は、水素原子、１〜２０個の炭素原子を有するアルキル基、又は１〜２０個の炭素原子を有するアシル基を表し、ｗ＝０又は１であり、ａ＝０〜５０であり、ｂ＝０〜５０であり、ｃ＝０〜２０であるが、但し、ａ＋ｂ＋ｃは少なくとも１である）、又はオルガノポリシロキサン部分、又はＳｉ−Ｃ結合によってＳｉに結合しているオルガノポリシロキサン部分によって置換されている有機基であるが、但し、少なくとも１つの基Ｒ５は、ポリオキシアルキレン基を表し、少なくとも１つの基Ｒ５は、オルガノポリシロキサン部分又はオルガノポリシロキサン部分によって置換されている有機基を表し；ｎ＝１〜４００であり；各ｑ＝１又は２である）のポリオキシアルキレン基を表す）を有する、請求項４〜６のいずれか一項に記載の方法。
【請求項１０】
前記分枝状オルガノポリシロキサンポリアルキレンオキシドコポリマーが、次の一般式：
Ｒ２Ｒ＊ＳｉＯ（ＲＲ’ＳｉＯ）ｘ（Ｒ２ＳｉＯ）ｙ（ＲＲ”ＳｉＯ）ｚＳｉ  Ｒ２Ｒ＊        （Ｉ）
（式中、Ｒ、Ｒ’、Ｒ”、Ｒ＊、ｘ、及びｙは、請求項２に定義する通りであり、ｚ＝であり、組成物中の総オルガノポリシロキサンポリアルキレンオキシドコポリマー中のｚの平均値は、０．１〜２の範囲である）を有するオルガノポリシロキサンポリアルキレンオキシドコポリマーを含有する組成物の一部として存在する、請求項１〜９のいずれか一項に記載の方法。
【請求項１１】
前記オルガノポリシロキサンポリアルキレンオキシドコポリマー組成物が、２５℃で０．０３ｍ２／ｓ（３００００ｃＳｔ）未満の粘度を有する、請求項１０に記載の方法。
【請求項１２】
前記懸濁している固体物質が石炭である、請求項１に記載の方法。
【請求項１３】
前記懸濁している固体物質が下水汚泥である、請求項１に記載の方法。
【請求項１４】
懸濁している固体物質の水性媒体からの水切れを改良するためのオルガノポリシロキサンポリアルキレンオキシドコポリマーの使用において、前記オルガノポリシロキサンポリアルキレンオキシドコポリマーが、分枝状オルガノポリシロキサン構造を含むことを特徴とする。
【請求項１５】
水性洗剤溶液中で織物材料を洗浄することと、前記洗浄された織物材料を水ですすぐこと、とを含む、洗濯プロセスであって、前記水性洗剤溶液又は前記水が、分枝状オルガノポリシロキサン構造を含むオルガノポリシロキサンポリアルキレンオキシドコポリマーを含む、洗濯プロセス。
【国際調査報告】
2014531968.tif 000019
2014531968.tif 000020
2014531968.tif 000021
2014531968.tif 000022
2014531968.tif 000023